(57)【特許請求の範囲】
【請求項１】
エフェクト顔料であって、
前記エフェクト顔料は、板状基板と、外層と、前記板状基板と前記外層との間に配置された複数の中間層からなり、
Ａｌ、Ｃｒ、Ｔｉ、Ｚｎ、Ｍｇ、Ｚｒ、Ｆｅ、及びＳｎからなる群から選択される多価カチオンとカーボンブラックの水和酸化物又は水酸化物の沈着物が、前記中間層と前記外層との間の一層として配置され、前記板状基板が、酸化アルミニウム、板状のガラス、パーライト、アルミニウム、天然雲母、合成雲母、オキシ塩化ビスマス、板状の酸化鉄、板状の黒鉛、板状のシリカ、ブロンズ、ステンレス鋼、天然パール、窒化ホウ素、銅の薄片、銅合金の薄片、亜鉛合金の薄片、酸化亜鉛、エナメル、磁器、酸化チタン、板状の二酸化チタン、亜酸化チタン、カオリン、ゼオライト、及びそれらの組み合わせからなる群から選択され、かつ
前記エフェクト顔料が、
板状基板／ＳｉＯ２／ＴｉＯ２／カーボンブラック／Ｆｅ２Ｏ３、
板状基板／Ｆｅ２Ｏ３／ＳｉＯ２／カーボンブラック／ＴｉＯ２／ＳｉＯ２、
板状基板／ＴｉＯ２／ＳｉＯ２／カーボンブラック／Ｆｅ２Ｏ３、
板状基板／ＴｉＯ２／ＳｉＯ２／カーボンブラック／ＴｉＯ２、
板状基板／Ｆｅ２Ｏ３／ＳｉＯ２／カーボンブラック／Ｆｅ２Ｏ３、
板状基板／Ｆｅ２Ｏ３／ＳｉＯ２／カーボンブラック／ＴｉＯ２、
板状基板／ＴｉＯ２／ＳｉＯ２／カーボンブラック／Ｃｒ２Ｏ３、
板状基板／ＴｉＯ２／ＳｉＯ２／ＴｉＯ２／カーボンブラック／ＴｉＯ２、及び
板状基板／ＴｉＯ２／ＳｉＯ２／カーボンブラック／ＴｉＯ２からなる群から選択される層構造を含む、前記エフェクト顔料。
【請求項２】
前記カーボンブラックが、未塗布の前記板状基板の総重量に基づいて、０．０１重量％〜３．００重量％の量で、前記エフェクト顔料内に存在する、請求項１に記載のエフェクト顔料。
【請求項３】
前記カーボンブラックが、未塗布の前記板状基板の総重量に基づいて、最大３０．００重量％の量で前記エフェクト顔料内に存在する、請求項１に記載のエフェクト顔料。
【請求項４】
前記カーボンブラックの前記多価カチオンに対する重量比が、３：１〜１：３の範囲である、請求項１に記載のエフェクト顔料。
【請求項５】
請求項１に記載のエフェクト顔料を含む、ペンキ、インクジェット、塗料、印刷インキ、プラスチック、化粧品、陶磁器用釉薬、またはガラス。
【請求項６】
請求項１に記載のエフェクト顔料を含む、化粧品。
【請求項７】
ネイルエナメルベースと、
請求項１に記載のエフェクト顔料と、
を含有する、ネイルエナメル。
【請求項８】
前記エフェクト顔料が、板状基板／ＴｉＯ２／ＳｉＯ２／ＴｉＯ２／カーボンブラック／ＴｉＯ２からなる層構造を含む、請求項７に記載のネイルエナメル。
【請求項９】
前記エフェクト顔料が、板状基板／ＴｉＯ２／ＳｉＯ２／カーボンブラック／ＴｉＯ２からなる層構造を含む、請求項７に記載のネイルエナメル。
【発明の詳細な説明】
【技術分野】
【０００１】
関連出願の相互参照
本願は、２０１４年１２月２２日に出願された米国特許出願第１４／５７９，０３２号、及び２０１４年１１月２４日に出願された米国仮特許出願第６２／０８３，５４１号の優先権の利益を主張し、それらの全体が参照により本明細書に組み込まれる。
【０００２】
本願は、カーボンブラックを含有するエフェクト顔料、及びこれらの顔料を製造する方法を目的とする。
【背景技術】
【０００３】
エフェクト顔料（時に、光沢顔料、光輝性顔料、真珠光沢顔料、干渉顔料、または色彩可変顔料とも称される）は、先行技術で良く知られている。広く利用されている種類のエフェクト顔料は、二酸化チタンなどの金属酸化物を塗布した小雲母片を含む。薄い二酸化チタン（ＴｉＯ２）の塗装は、パール状または銀色光沢を生成し、ＴｉＯ２のこの薄い層によって製造された色は、ＴｉＯ２層の光学的厚さについての関数である。「顔料の組み合わせ」という用語は、反射色、及び可視スペクトルの一部を吸収する吸収顔料または染料を与える、二酸化チタン（エフェクト顔料または色彩可変顔料）を塗布した雲母などの塗布された小片を含有し得る、より複雑な顔料のことをいう。
【発明の概要】
【０００４】
下記の要約は、本開示の実施形態の基本的な理解を提供する。本要約は、本開示の全ての考えられる態様についての広範囲の概説ではなく、全ての鍵となる、または重要な要素を特定することや、もしくは本開示の任意または全ての態様の範囲を画定することを意図していない。その唯一の目的は、下記に続く本発明のより詳細な記載及び特許請求の範囲に記載され、かつ特に指摘された特徴に対する導入部として、概要の形態で本開示の１つ以上の態様を提示することである。
【０００５】
本開示の一態様では、エフェクト顔料の組み合わせは、板状基板と、板状基板の上に配置された外層と、カーボンブラックとを備え、カーボンブラックは、基板の上に配置され、かつ外層によって取り込まれる。
【０００６】
本発明の別の態様では、エフェクト顔料の組み合わせを製造する方法は、板状基板の上にカーボンブラックを沈着させ、続いてカーボンブラックの上に外層を形成し、または板状基板の上にカーボンブラック及び外層を共沈させることを備え、外層が、カーボンブラックを少なくとも部分的に取り込む。
【０００７】
本開示の上及び他の特徴、それらの性質、ならびに多様な利点は、添付の図と併せてなされた、下記の詳細な記載についての考慮時により明らかになるだろう。
【図面の簡単な説明】
【０００８】
【図１Ａ】本開示の実施形態によるエフェクト顔料の組み合わせに対する例示的な層配置を図示する。
【図１Ｂ】本開示の実施形態によるエフェクト顔料の組み合わせに対する別の例示的な層配置を図示する。
【図１Ｃ】本開示の実施形態によるエフェクト顔料の組み合わせに対する別の例示的な層配置を図示する。
【図１Ｄ】本開示の実施形態によるエフェクト顔料の組み合わせに対する別の例示的な層配置を図示する。
【図２】本開示の実施形態によるエフェクト顔料の組み合わせを製造する方法を図示したブロック図である。
【図３】本開示の実施形態によるエフェクト顔料の組み合わせを製造する方法を図示した別のブロック図である。
【発明を実施するための形態】
【０００９】
本開示は、顔料の組み合わせを目的とする。具体的には、本開示は、追加の層によって被覆され、または追加の層間に挟まれたカーボンブラックを目的とする。一部の実施形態では、カーボンブラックは、板状基板の上に層を沈着させる前に、多孔質基板に吸収され得る。カーボンブラックは、例えば、湿性化学沈着、化学蒸着、または他のプロセスによって沈着され得る。カーボンブラックの沈着に続いて、１つ以上の上層が沈着される。１つ以上の上層は、例えば、金属酸化物またはＳｉＯ２などの高または低屈折率層であり得る。
【００１０】
ＳｉＯ２などの他の低屈折率の物質が、光学性能に影響を与える顔料の組み合わせの一部であり得る。他の例は、その全体が参照により本明細書に組み込まれ、かつ順に、高屈折率層、低屈折率層、及び高屈折率層を有する少なくとも３層のエフェクト顔料を開示した、米国特許第６，８７５，２６４号に記載されるような、色彩可変顔料の製造である。
【００１１】
エフェクト顔料の表面上へのカーボンブラックの従来型の塗布は、汚れを生じる顔料をもたらす。これは、かかる顔料の組み合わせを化粧品に使用するときに特に問題となる。カーボンブラックで処理したエフェクト顔料は、皮膚または布に黒色の残渣を残す。本開示の目的は、少なくとも一層によりカーボンブラックを板状基板の上に重ね合わせることである。これは、エフェクト顔料の上の遊離炭素粒子の量を最小にし、したがって皮膚／布の汚れを低減する。さらなる目的は、カーボンブラック及びエフェクト顔料の色彩効果を最小にすることである。
【００１２】
エフェクト顔料は、先行技術で良く知られており、反射層により塗布された薄片または小片の基板を備える。反射色は、基板の上の層または複数の層の光学的厚さについての関数である。
【００１３】
「エフェクト顔料の組み合わせ」という用語は、同じ顔料内の二種類の色製造現象の組み合わせのことをいう。例えば、エフェクト顔料の組み合わせは、光学的厚さについての関数であり、かつ同じ基盤（例えば、カーボンブラック）の上に吸収性顔料を含む、反射層として作用する、基板の上の層状の塗装（例えば雲母の上のＴｉＯ２塗料）の光学的厚さについての関数として色を製造する。
【００１４】
「光学層」という用語は、先行技術で良く知られており、塗装または層が色を反射し、色が塗装の光学的厚さについての関数、すなわち、塗装の幾何学的な厚さ×屈折率である、塗装の光学的厚さについての関数である、基板の上の塗装または層のことをいう。約８０ｎｍ〜約１４０ｎｍの光学的厚さが、白色、銀色、またはパール状として特徴付けられ得る反射を生成し、約１９０ｎｍ以上の光学的厚さが、着色反射を生成する。典型的に、光学塗装または層の厚さが、約６０ｎｍ〜約８００ｎｍの範囲であろう。光学層は、最も典型的には、金属酸化物層である。
【００１５】
「少なくとも一層」という用語は、本明細書で使用する場合、１つ以上の層のことをいう。層は、有機または無機である。「少なくとも一層」は、１．６５以上である高屈折率、または１．６５未満である低屈折率からなり得る。「少なくとも一層」は、ＴｉＯ２、Ｉｎ２Ｏ３、ＺｒＯ２、Ｆｅ２Ｏ３、Ｆｅ３Ｏ４、Ｃｒ２Ｏ３、ＣｅＯ２、ＺｎＯ、ＳｎＯ２、及びそれらの混合物から選択される金属酸化物であり得る。金属酸化物は、ＴｉＯ２、Ｃｒ２Ｏ３、Ｆｅ２Ｏ３、及びＳｎＯ２が最も典型的である。さらに、「少なくとも一層」は、金属酸化物、ＳｉＯ２、黄銅、銅、銀、またはアルミニウムなどの金属であり得る。一部の実施形態では、磁鉄鉱が、１つ以上の層に組み込まれ、もしくは単独の層として存在する場合がある。
【００１６】
カーボンブラックの沈着を重ね合わせた基盤の上に複数の層がある場合があり、これらは、上のような金属酸化物、ＳｉＯ２、黄銅、銅、銀、及びアルミニウムなどの金属から形成され得る。
【００１７】
本明細書で使用する場合、「基板」という用語は、板状の無機または有機処理された、あるいは未処理の材料のことをいう。例えば、かかる板状の材料が、酸化アルミニウム、板状のガラス、パーライト、アルミニウム、天然雲母、合成雲母、オキシ塩化ビスマス、板状の酸化鉄、板状の黒鉛、板状のシリカ、銅、ステンレス鋼、天然パール、窒化ホウ素、銅の薄片、銅合金の薄片、亜鉛合金の薄片、酸化亜鉛、エナメル、カオリン、磁器、酸化チタン、板状の二酸化チタン、亜酸化チタン、カオリン、ゼオライト、及びそれらの組み合わせを含み得る。
【００１８】
本明細書で使用する場合、「板状」（例えば、板状基板を指すとき）という用語は、先行技術で良く理解されている。「板状」という用語は、薄片、薄片状、板状、小片、及び薄片状と置き換え可能に使用され得る。
【００１９】
板状基板は、同様の強度からなり、第３の寸法（すなわち、板状基板の厚さ）より特徴的にはるかに大きい、２つの寸法（長さ及び幅）を有する。板状基板は、金属酸化物の塗装及び／またはＳｉＯ２ならびにカーボンブラックの沈着（例えば、多価カチオンからなる水和酸化物または水酸化物の沈着物、もしくは例えば、金属酸化物またはＳｉＯ２前駆体による共沈を介した）の用途に対して有用である。
【００２０】
一部の実施形態では、板状基板（例えば、円盤状の形状を想定する）の直径は、約０．１〜約３５０ミクロン、約５〜約２５０マイクロメーター、または約１〜約１５０マイクロメーターの範囲であり得る。一部の実施形態では、直径は、約５〜約５０または約１００マイクロメーターの範囲であり得る。
【００２１】
一部の実施形態では、基板は、酸化鉄、合成雲母、天然雲母、塩基性炭酸鉛、薄片状の硫酸バリウム、ＳｉＯ２、Ａｌ２Ｏ３、ＴｉＯ２、ガラスの薄片、ＺｎＯ、ＺｒＯ２、ＳｎＯ２，ＢｉＯＣｌ、酸化クロム、ＢＮ、ＭｇＯの薄片、Ｓｉ３Ｎ４、黒鉛、アルミニウム、チタン、アルミニウム合金、銅、鉄、及びパーライトからなる群から選択され得る。一部の実施形態では、板状基板は、合成雲母、天然雲母、ＳｉＯ２の薄片、Ａｌ２Ｏ３の薄片、ＴｉＯ２の薄片、Ｆｅ２Ｏ３の薄片、ＢｉＯＣｌ、及びガラスの薄片からなる群から選択され得る。
【００２２】
一部の実施形態では、基板は、処理され、または未処理の場合がある。例えば、基板を、シリコン及びカップリング剤などの実質的に任意の薬剤を用いて処理し得る。他の実施形態では、基板を、機械的に処理して表面を滑らかくし、もしくはプラズマまたは放射線で処理して少なくとも一層またはカーボンブラックが沈着する前に、表面を活性化させる場合がある。
【００２３】
一部の実施形態では、基板は、各々が異なる粒子径を有する、同一または異なる基板の混合物でもあり得る。基板の混合物は、例えば２つ、３つ、もしくはそれ以上の異なる基板を含む場合がある。一実施形態では、混合物は、天然雲母、合成雲母、またはガラスの薄片のうちの２つ以上を含み得る。
【００２４】
カーボンブラックを基板に直接、またはＳｉＯ２層に塗布するとき、多孔質基板は、例えば、一部の実施形態において有益であり得る。多孔質基板またはシリカを塗布した基板を、初期の湿気の含浸を介したカーボンブラックにより処理し得る。初期の湿気は、固形の支持体に、任意の余分な溶液を有せずに吸収し得る最大量の溶液を含浸させるプロセスである。含浸させた後、材料を乾燥させる。一部の実施形態では、溶液は、カーボンブラック分散体及び多価カチオンを含む。
【００２５】
一実施形態では、カーボンブラックは、任意の形態のカーボンブラックであり得る。一部の実施形態では、カーボンブラックは、化粧品的に許容されるカーボンブラック第２番を含む。
【００２６】
一部の実施形態では、カーボンブラックは、所与のｐＨでの多価カチオンを含む水和酸化物または水酸化物の沈着物を介して基板に（または１つ以上の介在層に）沈着される。一部の実施形態では、カーボンブラックは、多価カチオンを含まずに基板に（または１つ以上の介在層に）沈着される。一部の実施形態では、カーボンブラックは、カーボンブラック粒子の形態で沈着される。一部の実施形態では、カーボンブラックは、基板と別の層（例えばカーボンブラックと異なる材料を含む層）との間に配置され、かつ／または２つの層（例えばカーボンブラックと異なる材料を含む２つの層）間に配置された、単独の（単一の）層として沈着される。一部の実施形態では、カーボンブラックは、層と共沈され、その結果カーボンブラックは、層（例えば全体に分散されたカーボンブラックを含むＴｉＯ２層）内に分散される。一部の実施形態では、カーボンブラックは、基板と別の層との間、かつ／または隣接する層の他の対間に配置され得る。一部の実施形態では、カーボンブラックは、単独（単一の層）として沈着され得、その隣接する層のうちの少なくとも１つ内に部分的に分散され得る。一部の実施形態では、カーボンブラックの多様な組み合わせが、その中に分散されたカーボンブラックを有する１つ以上の非カーボンブラック層と共に１つ以上のカーボンブラック層として存在し得る。
【００２７】
図１Ａ〜１Ｄは、本開示の多様な実施形態によるエフェクト顔料の組み合わせに対する異なる層配置を図示する。図は、形態を示す一般的な用語（例えば、層、基板など）を使用し、かかる一般的な用語が、本明細書で開示された材料のいずれかに相当し得る（例えば、基板は板状基板に相当し得、外層はＴｉＯ２を含み得る、など）ことを理解すべきである。さらに、図は必ずしも縮尺通りでないことに注意すべきである。他の層配置も可能であり、本開示全体に渡って記載される。
【００２８】
顔料１００は、基板１０２（例えば、板状基板）と、中間層１０４（例えば、金属酸化物層）と、外層１０８（例えば、金属酸化物層）と、中間層１０４と外層１０８との間に配置されたカーボンブラック層１０６とを含む。一部の実施形態では、カーボンブラック層１０６は、多価カチオンによって形成されたカーボンブラックの水酸化物の沈着物を含む。一部の実施形態では、カーボンブラック層は、その中に分散されたカーボンブラック粒子を有する層（例えば、金属酸化物層）である。
【００２９】
顔料１１０は、基板１１２（例えば、板状基板）と、外層１１６（例えば、金蔵酸化物層）と、基板１１２と外層１１６との間に配置されたカーボンブラック層１０４とを含む。
【００３０】
顔料１２０は、基板１２２（例えば、板状基板）と、その中に取り込まれたカーボンブラック（例えば、カーボンブラック粒子）を有する外層１１６（例えば、金属酸化物層）とを含む。
【００３１】
顔料１３０は、基板１３２（例えば、板状基板）と、内層１３４（例えば、金属酸化物層）と、中間層１３６（例えば、金属酸化物層）と、外層１３８（例えば、金属酸化物層）とを含む。カーボンブラック１４０は、中間層１３６及び外層１４０の各々全体に渡って少なくとも部分的に分散され得る。
【００３２】
一部の実施形態では、カーボンブラックは、まず、板状基板を含有するスラリーを加える前に、非イオン界面活性剤及び／またはアニオン重合体の存在下で水性媒体に分散され得る。カーボンブラックの分散がないと、カーボンブラックは凝集する傾向があり、水和または水酸化物の沈着物が形成されるときに基板の上に沈着しない場合がある。したがって、例えば、カーボンブラックは、多価カチオンにより基板に沈降させる前に板状基板と組み合わされたとき、分散された形態であり得る。
【００３３】
多様な荷重のカーボンブラックを使用し得る。本明細書で使用する場合、「重量％」は、材料、対、材料が装入される開始基板についての荷重量のことをいう。例えば、５重量％のカーボンブラックであれば、１００ｇの板状基板に装入された５ｇのカーボンブラックに相当するだろう。
【００３４】
一部の実施形態では、カーボンブラックは、例えば、未塗布の板状基板の総重量に基づいて、最大５０．００重量％、最大４０．００重量％、最大３０．００重量％、約０．０１重量％〜約５０．００重量％、約０．０１重量％〜約４０．００重量％、約０．０１重量％〜約３０．００重量％、約０．０１重量％〜約２５．００重量％、約０．０１重量％〜約２０．００重量％、約０．０１重量％〜約１５．００重量％、約０．０１重量％〜約１０．００重量％、約０．０１重量％〜約５．００重量％、約０．０１重量％〜約３．００重量％、約０．０１重量％〜約１．００重量％、約０．０１重量％〜約０．８０重量％、約０．０１重量％〜約０．５０重量％、約０．０１重量％〜約０．３０重量％、または約０．０１重量％〜約０．１０重量％の量でのエフェクト顔料の組み合わせ内に存在し得る。
【００３５】
一部の実施形態では、カーボンブラックは、例えば、未塗布の板状基板の総重量に基づいて、約０．１０重量％〜約５０．００重量％、約０．１０重量％〜約４０．００重量％、約０．１０重量％〜約３０．００重量％、約０．１０重量％〜約２５．００重量％、約０．１０重量％〜約２０．００重量％、約０．１０重量％〜約１５．００重量％、約０．１０重量％〜約１０．００重量％、約０．１０重量％〜約５．００重量％、約０．１０重量％〜約３．００重量％、約０．１０重量％〜約１．００重量％、約０．１０重量％〜約０．８０重量％、約０．１０重量％〜約０．５０重量％、または約０．１０重量％〜約０．３０重量％の量でのエフェクト顔料の組み合わせ内に存在し得る。
【００３６】
一部の実施形態では、カーボンブラックは、例えば、未塗布の板状基板の総重量に基づいて、約１．００重量％〜約５０．００重量％、約１．００重量％〜約４０．００重量％、約１．００重量％〜約３０．００重量％、約１．００重量％〜約２５．００重量％、約１．００重量％〜約２０．００重量％、約１．００重量％〜約１５．００重量％、約１．００重量％〜約１０．００重量％、約１．００重量％〜約５．００重量％、または約１．００重量％〜約３．００重量％の量でのエフェクト顔料の組み合わせ内に存在し得る。
【００３７】
一部の実施形態では、カーボンブラックは、例えば、未塗布の板状基板の総重量に基づいて、約１０．００重量％〜約５０．００重量％、約１０．００重量％〜約４０．００重量％、約１０．００重量％〜約３０．００重量％、約１０．００重量％〜約２５．００重量％、約１０．００重量％〜約２０．００重量％、または約１０．００重量％〜約１５．００重量％の量でのエフェクト顔料の組み合わせ内に存在し得る。
【００３８】
一部の実施形態では、カーボンブラックは、例えば、未塗布の板状基板の総重量に基づいて、約１０．００重量％〜約５０．００重量％、約１０．００重量％〜約４０．００重量％、約１０．００重量％〜約３０．００重量％、約１０．００〜約２５．００重量％、約１０．００〜約２０．００重量％、または約１０．００〜約１５．００重量％の量でのエフェクト顔料の組み合わせ内に存在し得る。
【００３９】
一部の実施形態では、カーボンブラックは、例えば、未塗布の板状基板の総重量に基づいて、約１５．００重量％〜約５０．００重量％、約１５．００重量％〜約４０．００重量％、約１５．００重量％〜約３０．００重量％、約１５．００〜約２５．００重量％、または約１５．００〜約２０．００重量％の量でのエフェクト顔料の組み合わせ内に存在し得る。
【００４０】
多様な荷重のカーボンブラックを使用し得る。一部の実施形態では、カーボンブラックは、例えば、未塗布の板状基板の総重量に基づいて、０．０１重量％〜５０．００重量％、０．０１重量％〜４０．００重量％、０．０１重量％〜３０．００重量％、０．０１重量％〜２５．００重量％、０．０１重量％〜２０．００重量％、０．０１重量％〜１５．００重量％、０．０１重量％〜１０．００重量％、０．０１重量％〜５．００重量％、０．０１重量％〜３．００重量％、０．０１重量％〜１．００重量％、０．０１重量％〜０．８０重量％、０．０１重量％〜０．５０重量％、０．０１重量％〜０．３０重量％、または０．０１重量％〜０．１０重量％の量でのエフェクト顔料の組み合わせ内に存在し得る。
【００４１】
一部の実施形態では、カーボンブラックは、例えば、未塗布の板状基板の総重量に基づいて、０．１０重量％〜５０．００重量％、０．１０重量％〜４０．００重量％、０．１０重量％〜３０．００重量％、０．１０重量％〜２５．００重量％、０．１０重量％〜２０．００重量％、０．１０重量％〜１５．００重量％、０．１０重量％〜１０．００重量％、０．１０重量％〜５．００重量％、０．１０重量％〜３．００重量％、０．１０重量％〜１．００重量％、０．１０重量％〜０．８０重量％、０．１０重量％〜０．５０重量％、または０．１０重量％〜０．３０重量％の量でのエフェクト顔料の組み合わせ内に存在し得る。
【００４２】
一部の実施形態では、カーボンブラックは、例えば、未塗布の板状基板の総重量に基づいて、１．００重量％〜５０．００重量％、１．００重量％〜４０．００重量％、１．００重量％〜３０．００重量％、１．００重量％〜２５．００重量％、１．００重量％〜２０．００重量％、１．００重量％〜１５．００重量％、１．００重量％〜１０．００重量％、１．００重量％〜５．００重量％、または１．００重量％〜３．００重量％の量でのエフェクト顔料の組み合わせ内に存在し得る。
【００４３】
一部の実施形態では、カーボンブラックは、例えば、未塗布の板状基板の総重量に基づいて、１０．００重量％〜５０．００重量％、１０．００重量％〜４０．００重量％、１０．００重量％〜３０．００重量％、１０．００重量％〜２５．００重量％、１０．００重量％〜２０．００重量％、または１０．００重量％〜１５．００重量％の量でのエフェクト顔料の組み合わせ内に存在し得る。
【００４４】
一部の実施形態では、カーボンブラックは、例えば、未塗布の板状基板の総重量に基づいて、１０．００重量％〜５０．００重量％、１０．００重量％〜４０．００重量％、１０．００重量％〜３０．００重量％、１０．００〜２５．００重量％、１０．００〜２０．００重量％、または１０．００〜１５．００重量％の量でのエフェクト顔料の組み合わせ内に存在し得る。
【００４５】
一部の実施形態では、カーボンブラックは、例えば、未塗布の板状基板の総重量に基づいて、１５．００重量％〜５０．００重量％、１５．００重量％〜４０．００重量％、１５．００重量％〜３０．００重量％、１５．００〜２５．００重量％、または１５．００〜２０．００重量％の量でのエフェクト顔料の組み合わせ内に存在し得る。
【００４６】
一部の実施形態では、多価カチオンは、例えば、塩化物、硝酸塩、硫酸塩、及びそれらの組み合わせから選択される、適した陰イオン性対イオンを含む、適したｐＨでの水性媒体内の塩として存在する。所与のｐＨ条件下で沈着物を形成し得る、任意の多価カチオンを使用し得る。
【００４７】
一部の実施形態では、多価カチオンは、Ａｌ、Ｃｒ、Ｔｉ、Ｚｎ、Ｍｇ、Ｚｒ、Ｆｅ、及びＳｎから選択される。一部の実施形態では、多価カチオンは、ＡｌまたはＣｒである。一部の実施形態では、多価カチオンは、Ａｌ（ＩＩＩ）、Ｃｒ（ＩＩＩ）、Ｚｎ（ＩＩ）、Ｍｇ（ＩＩ）、Ｔｉ（ＩＶ）、Ｚｒ（ＩＶ）、Ｆｅ（ＩＩ）、Ｆｅ（ＩＩＩ）、及びＳｎ（ＩＶ）から選択される。
【００４８】
例えば、Ｃｒ（ＩＩＩ）を使用する特別な利点がある。ＣｒＣｌ３  ６Ｈ２Ｏを使用すると、Ｃｒ（ＩＩＩ）により形成された沈着物が、凝集の問題を回避する。
【００４９】
水和または水酸化物の沈着物の形成は、それを含むカーボンブラックの分散された粒子を担持する、金属水酸化物または水和酸化物の複合体を板状基板能上に沈着させ、板状基板の上に接着性フィルムを含むエフェクト顔料の組み合わせを製造する機能を果たしている。この接着性フィルムは、少なくとも一層（例えば、外層を含む）により封止または重ね合わされる。
【００５０】
一部の実施形態では、多価カチオンの重量パーセントは、未塗布の板状基板の総重量に基づいて、約０．０１重量％〜約１重量％、約０．０５重量％〜約０．９重量％、または約０．１重量％〜約０．５重量％の範囲である。一部の実施形態では、多価カチオンの重要パーセントは、未塗布の板状基板の総重量に基づいて、０．０１重量％〜１重量％、０．０５重量％〜０．９重量％、または０．１重量％〜０．５重量％の範囲である。
【００５１】
さらに、カーボンブラックの多価カチオンに対する重量比は、６：１〜１：６、５：１〜１：５、３：１〜１：３、２：１〜１：２、または１：１．５〜１．５：１の範囲である。
【００５２】
例えば、カーボンブラックを、０．１重量％〜０．５重量％の範囲の荷重量で板状基板の上に沈着させる場合があり、多価カチオンの量は、未塗布の板状基板の総重量に基づいて、約０．１重量％〜約０．５重量％の範囲であり得る。これにより、５：１〜１：５の範囲の多価カチオンに対するカーボンブラックの重量比を生じるだろう。
【００５３】
本明細書で使用する場合、カーボンブラック沈着物とは、所与のｐＨでのカーボンブラック及び多価カチオンの存在下で形成された水和酸化物または水酸化物の沈着物のことをいう。沈着に対するｐＨの範囲は、使用される特定の多価カチオンに依存する。例えば、Ａｌ及びＣｒ（ＩＩＩ）は、ｐＨ４〜９の水和酸化物または水酸化物の沈着物を形成するだろう。水和酸化物または水酸化物の沈着物は、カーボンブラックが基板に直接、または基板の上に配置された層の上に沈着するのを助ける、結合剤として機能し得る。
【００５４】
一部の実施形態では、カーボンブラックまたはカーボンブラック沈着物が、板状基板の上に直接、または板状基板の上の層のうちの１つに沈着される。カーボンブラック沈着物が、基板と「少なくとも一層」との間のカーボンブラック層として介在し得る。被覆層は、実質的にカーボン沈着物層を被覆する。被覆層は、金属酸化物、ＳｉＯ２、または黄銅、銅、銀、もしくはアルミニウムなどの金属であり得る。
【００５５】
エフェクト顔料の組み合わせの調製方法
図２は、本開示の実施形態によるエフェクト顔料の組み合わせを製造する方法２００を図示したブロック図である。
【００５６】
ブロック２１０では、少なくとも一層が基板の上に形成される。一部の実施形態では、基板は、本明細書で記載する場合、板状基板である。少なくとも一層が、単一の層または複数の層を含み得、各々が例えば、金属酸化物、ＳｉＯ２、または非酸化金属（例えば、アルミニウム、銀、黄銅、または銅）から独立して選択される。一部の実施形態では、ブロック２１０が、基板の上に層が沈着されないように改変され得、その結果カーボンブラックは後に、その間に介在層がない状態で、基板の上に直接沈着される場合がある。
【００５７】
一部の実施形態では、基板は、懸濁液またはスラリー内にあり得、少なくとも一層を沈着させるために処理され得る。さらに、少なくとも一層が、多様な結晶性形態（例えば、ＴｉＯ２層はアナターゼまたはルチルであり得る）で存在し得る。一部の実施形態では、少なくとも一層が、化学蒸着を介して沈着され得る。
【００５８】
ブロック２２０では、カーボンブラックが、少なくとも一層の上に沈着される。一部の実施形態では、カーボンブラックが、湿性化学沈着を介して沈着される。一部の実施形態では、カーボンブラックが、化学蒸着を介して沈着される。他の実施形態では、有機部分の組み込み、続いて酸素が欠乏した雰囲気での焼成工程などを介して、カーボンブラックの沈着のための他の技術を使用する場合がある。
【００５９】
一部の実施形態では、湿性化学沈着が、特定のｐＨを有するスラリーを含む、カーボンブラック、基板、及び多価カチオンのスラリーまたは懸濁液を形成することによって行われる場合がある。一部の実施形態では、湿性化学沈着（及び他の種類の沈着）が、多価カチオンを使用せずに行われる場合がある。
【００６０】
一部の実施形態では、カーボンブラック、基板、及び多価カチオンの懸濁液（例えば、塩形態で）が、良く分散される。懸濁液のｐＨは、最初は、酸性として保持され得る。次に、懸濁液のｐＨを調節して、一般に約１〜１０の所望の多価カチオン水酸化物または水和酸化物の沈着物を形成し得る。カーボンブラックは、滑らかで均一な塗装を形成するように、基板の上の少なくとも一層に（またはその上に層が形成されない場合は基板自体に）水酸化物または水和酸化物のカチオンと共に沈着され得る。次に、懸濁液をさらに処理して、形成された沈着物の上に少なくとも一層を形成し得る。
【００６１】
所与のｐＨ条件下で沈着物を形成し得る、任意の多価カチオンを使用し得る。かかる多価カチオンは、可溶性塩の溶液の形態で使用される場合がある。一部の実施形態では、多価カチオンは、Ａｌ（ＩＩＩ）、Ｃｒ（ＩＩＩ）、Ｚｎ（ＩＩ）、Ｍｇ（ＩＩ）、Ｔｉ（ＩＶ）、Ｚｒ（ＩＶ）、Ｆｅ（ＩＩ）、Ｆｅ（ＩＩＩ）、Ｃｅ（ＩＩＩ）、及びＳｎ（ＩＶ）のうちの１つ以上を含む。適したアニオンは、塩化物、硝酸塩などを含む。
【００６２】
多価カチオンを使用する実施形態では、湿性化学沈着に対するｐＨの範囲は、使用される特定のカチオンに依存し得る。水酸化物または水和沈着物の形成は、沈降の所望のｐＨが塩溶液のｐＨより高い、水酸化ナトリウム、水酸化カリウム、またはアンモニア溶液などの可溶性塩基を加えることによって実行され得る。
【００６３】
ブロック２３０では、少なくとも追加の一層が、カーボンブラックの上に形成され、少なくとも追加の一層が、カーボンブラックを少なくとも部分的に取り込む外層を備える。一部の実施形態では、カーボンブラックは、１つ以上の追加の層内で少なくとも部分的に分散され得る。次に、エフェクト顔料の組み合わせを、外層が形成された後に乾燥させる場合がある。１つ以上の追加の層が、カーボンブラックを少なくとも部分的に取り込み得（または完全に取り込む）、遊離炭素粒子を通した滲みを最小化し、それによってエフェクト顔料の組み合わせの一定の用途における皮膚または布の汚れを低減する。
【００６４】
図３は、本開示の実施形態によるエフェクト顔料の組み合わせを製造する別の方法３００を図示するブロック図である。
【００６５】
ブロック３１０では、少なくとも一層が基板の上に形成される。一部の実施形態では、基板は、本明細書で記載する場合、板状基板である。ブロック２１０は、図２のブロック２１０と実質的に同様の手段で行われる場合がある。ブロック３２０では、カーボンブラックが、少なくとも追加の一層の上に沈着される。例えば、カーボンブラックは、別の層と共沈されるとき、層全体に渡る粒子として分散され得る。
【００６６】
方法２００及び３００の各々では、さらなるカーボンブラックの沈着及び層の沈着が必要に応じて行われる場合がある。
【００６７】
例示的な実施例
下記の例示的な実施例は、本明細書に記載された実施形態の理解を助けるために記載されるものであり、本明細書に記載され、主張された実施形態を特に限定するものとして解釈されるべきではない。かかる変更例は、先行技術の範囲内にある、これより知られ、または後に展開される全ての等価物の置換、及び実験的設計における処方の変更または軽微な変更を含み、本明細書に組み込まれた実施形態の範囲内に該当するものとして考えられるべきである。
【００６８】
実施例１：チタニア塗布雲母の上のカーボンブラック
金色の干渉色を有する１００グラムのチタニア塗布雲母を含有する１３％の水性スラリーを７８℃まで加熱し、攪拌した。２０％ｗ／ｗのＨＣｌ水溶液を使用し、続いて３．０重量％の荷重に対してカーボンブラック分散体（２０％の固体）を投入して、ｐＨを３．０に調節した。スラリーを、０．８重量％の処理に対して４．３％ｗ／ｗのＡｌ（ＮＯ３）３水溶液を用いて処理した。次に、スラリーを少なくとも１０分間攪拌した。１．５ｍＬ／分で３．５％ｗ／ｗのＮａＯＨ水溶液を投入し、ｐＨを８．０まで上げることによって、沈降がさらに促進された。次に、スラリーを、少なくとも３０分間攪拌することを許容した。記載された反応に続いて、スラリーを濾過し、洗浄し、１２０℃で乾燥させた。カーボンブラックで処理したチタニア塗布雲母を、ラッカー内に３％の顔料を含むドローダウンとして、未処理のチタニア塗布雲母と比較した。処理済みのチタニア塗布雲母内の金色の陰影は暗さを増した。処理済みの酸化チタン塗布雲母のバルクの色は、未処理の酸化チタン塗布雲母に対して観察された白いバルクの色と違って、目に見えて金色であった。
【００６９】
実施例２：チタニア塗布ホウケイ酸塩の薄片の上のカーボン
パール色の干渉色を有する２００ｇの酸化チタン塗布ホウケイ酸塩の薄片を含有する３３％の水性スラリーを７８℃まで加熱し、攪拌した。２０％ｗ／ｗのＨＣｌ水溶液を使用して、ｐＨを３．０に調節した。ｐＨ３．０で、２０％ｗ／ｗのカーボンブラック分散体の水溶液を、１．５重量％の荷重に対して投入する。スラリーを、０．８重量％の処理に対して４．３％ｗ／ｗのＡｌ（ＮＯ３）３水溶液を用いて処理し、続いて少なくとも１０分間攪拌した。１．５ｍＬ／分で３．５％ｗ／ｗのＮａＯＨ水溶液を投入し、ｐＨを８．０まで上げることによって、沈降がさらに促進された。次に、スラリーを、少なくとも３０分間攪拌することを許容した。記載された反応に続いて、スラリーを濾過し、洗浄し、１２０℃で乾燥させた。処理済みの製品を、ラッカー内に１２％の顔料を含むドローダウンとして、未処理のチタニア塗布ホウケイ酸塩と比較した。未処理の開始時の酸化チタン塗布ホウケイ塩酸の薄片と比較して、処理済みの製品では暗さが増したパールの陰影が観察された。さらに、カーボン処理した薄片のバルクの色は、未処理の薄片において観察された白いバルクの色と比較して、明らかに銀のパール色であった。
【００７０】
実施例３：Ａｌ（ＮＯ３）３を使用した第１のＴｉＯ２層の上のカーボンブラック
８３２ｇのガラスの薄片（５マイクロメーターの厚さ及び１００マイクロメーターの平均径）を含有する３３％の水性スラリーを８０℃まで加熱し、攪拌した。２８％ｗ／ｗのＨＣｌ水溶液により、ｐＨを１．３５に調節し、次に、４７ｇの２０％ｗ／ｗのＳｎＣｌ４溶液を、１．９４ｍＬ／分で１．３５のｐＨで注入した。次に、４０％ｗ／ｗのＴｉＣｌ４水溶液を、パール色の陰影に合致するように１．５ｍｌ／分で注入した。カーボンブラックの追加に対して、ｐＨを３．０に調節した。０．２重量％の荷重に対して、２０％のカーボンブラック分散体を投入した。カーボンブラックの投入に続いて、０．１重量％の処理に対して、４．３％ｗ／ｗのＡｌ（ＮＯ３）３水溶液を加える。３．５％ｗ／ｗのＮａＯＨを投入し、１．５ｍＬ／分でｐＨを８．０まで上げることによって、沈降がさらに促進された。次に、スラリーを、少なくとも３０分間攪拌することを許容した。ｐＨ８．０で、４５８．７ｇの２０％ｗ／ｗのＮａ２ＳｉＯ３  ５Ｈ２Ｏ水溶液を、ｐＨを制御するために２８％ｗ／ｗのＨＣｌを使用して４．０ｇ／分で注入する。Ｎａ２ＳｉＯ３  ５Ｈ２Ｏの追加に続いて、ＳｎＣｌ４の追加に対して２．９ｇ／分で２８％ｗ／ｗのＨＣｌを注入することによって、ｐＨを１．４に調節する。次に、４７ｇの２０％ｗ／ｗのＳｎＣｌ４溶液を、ｐＨを制御するために３５％ｗ／ｗのＮａＯＨ水溶液を使用して２．４ｇ／分で加え、続いてｐＨを１．４に制御するために３５％ｗ／ｗのＮａＯＨを使用して１６４ｇの４０％ｗ／ｗのＴｉＣｌ４を加えた。記載された反応に続いて、スラリーを濾過し、洗浄し、４００℃で加熱処理した。カーボンブラックで処理した薄片を、ＳＬＦ２のラッカー内に１２％の顔料を含むドローダウンとして、カーボンブラックで処理せずに製造された薄片と比較した。非常に暗さが増したパール色の陰影が、カーボンブラックで処理せずに調製された薄片と比較して、処理済みの薄片において観察された。薄片を含有するカーボンブラックのバルクの色は、カーボンブラックで処理されない薄片の無色のバルクとは対照的に、暗いパール色であった。これと同じ工程を使用して、カーボンブラックを、記載されたエフェクト顔料の組み合わせの層のうちのいずれにも組み込み得ることに注意すべきである。
【００７１】
実施例４：ＣｒＣｌ３  ５Ｈ２Ｏを使用した第１のＴｉＯ２層の上のカーボンブラック
８３２ｇのガラスの薄片（５マイクロメーターの厚さ及び１００マイクロメーターの平均径）を含有する３３％の水性スラリーを８０℃まで加熱し、攪拌した。２８％ｗ／ｗのＨＣｌ水溶液により、ｐＨを１．３５に調節し、次に、４７ｇの２０％ｗ／ｗのＳｎＣｌ４溶液を、１．９４ｍＬ／分で１．３５のｐＨで注入した。４０％ｗ／ｗのＴｉＣｌ４水溶液を、パール色の陰影に合致するように２．４ｇ／分で注入した。カーボンブラックの追加に対して、ｐＨを３．０に調節した。０．３重量％の荷重に対して、２０％のカーボンブラック分散体を投入した。３．５％ｗ／ｗのＮａＯＨ水溶液を使用してｐＨを６．８まで上げ、次に１．５％ｗ／ｗのＣｒＣｌ３  ５Ｈ２Ｏ水溶液を、ｐＨを維持するために３．５％ｗ／ｗのＮａＯＨを使用して０．５重量％の処理に対して注入した。３．５％ｗ／ｗのＮａＯＨを注入し、ｐＨを７．５まで上げることによって、沈降がさらに促進された。次に、スラリーを少なくとも２０分間撹拌することを許容した。ｐＨ８．０で、４５８．７ｇの２０％ｗ／ｗのＮａ２ＳｉＯ３  ５Ｈ２Ｏ水溶液を、ｐＨを制御するために２８％ｗ／ｗのＨＣｌ水溶液を使用して４．０ｇ／分で注入した。Ｎａ２ＳｉＯ３  ５Ｈ２Ｏの追加に続いて、２．９ｇ／分で２８％ｗ／ｗのＨＣｌを注入することによってＳｎＣｌ４の追加に対してｐＨを１．４に調節し、続いて４７ｇの２０％ｗ／ｗのＳｎＣｌ４溶液を、ｐＨを制御するために３５％ｗ／ｗのＮａＯＨを使用して１．９４ｍＬ／分で加えた。次に、ｐＨを制御するために３５％ｗ／ｗのＮａＯＨを使用して２．４ｇ／分で、１６４ｇの４０％ｗ／ｗのＴｉＣｌ４を注入した。記載された反応に続いて、スラリーを濾過し、洗浄し、４００℃で加熱処理した。カーボンで処理した薄片を、ＳＬＦ２のラッカー内に１２％の顔料を含むドローダウンとして、上で製造されたものと同じだがカーボンブラックで処理せずに製造された薄片と比較した。非常に暗さが増したパール色の陰影が、未処理の薄片において観察された輝き効果を保ちながら、顔料を含有するカーボンブラックに対して観察され得る。顔料を含有するカーボンブラックのバルクの色も、カーボンブラックで処理されない同じ顔料に対して観察された白いバルクの色とは対称的に、ドローダウンにおいて観察された色を示している。これと同じ工程を使用して、カーボンブラックを、記載されたエフェクト顔料の組み合わせの層のうちのいずれにも組み込み得ることに注意すべきである。
【００７２】
実施例５：ＣｒＣｌ３  ５Ｈ２Ｏを使用した紫のエフェクト顔料の第２のＴｉＯ２層内のカーボンブラック
２５８ｇのガラスの薄片（１マイクロメーターの厚さ及び８０マイクロメーターの平均径）を含有する１３．４％の水性スラリーを８２℃まで加熱し、攪拌した。１：１ｖ／ｖのＨＣｌ溶液を用いて、ｐＨを１．３に調節し、次に、４２ｇの２０％ｗ／ｗのＳｎＣｌ４水溶液を、２．２ｇ／分で１．３のｐＨで注入した。４０％ｗ／ｗのＴｉＣｌ４水溶液を、パール色の陰影に合致するように２．４ｇ／分で注入した。次に、ｐＨを７．８まで増加させ、次に、１２００ｇの２０％ｗ／ｗのＮａ２ＳｉＯ３  ５Ｈ２Ｏ水溶液を、ｐＨを制御するために２８％ｗ／ｗのＨＣｌを使用して４．０ｇ／分で注入した。Ｎａ２ＳｉＯ３  ５Ｈ２Ｏの追加に続いて、ｐＨを１．７に調節し、次に８．０ｇの２０％ｗ／ｗのＳｎＣｌ４溶液をスラリーに注入した。次に、９０ｇの４０％ｗ／ｗのＴｉＣｌ４を、ｐＨを制御するために３５％ｗ／ｗのＮａＯＨを使用して注入した。その後、ｐＨを、カーボンブラックの追加に対して３．０まで上げた。２０％のカーボンブラック分散体を、０．４重量％の荷重に対してスラリーに投入した。次に、ｐＨを、３．５％ｗ／ｗのＮａＯＨを使用して６．８まで上げ、続いて１．５％ｗ／ｗのＣｒＣｌ３  ５Ｈ２Ｏ水溶液、ｐＨを維持するために３．５％ｗ／ｗのＮａＯＨを使用した０．６重量％の処理に対して注入した。３．５％ｗ／ｗのＮａＯＨを注入し、ｐＨを７．５まで上げることによって、沈降はさらに促進された。２０分間攪拌した後、スラリーのｐＨを１．３５まで下げた。追加の３０ｇの４０％ｗ／ｗのＴｉＣｌ４を加えた。記載された反応に続いて、スラリーを濾過し、洗浄し、４００℃で加熱処理した。処理済みの薄片を、ＤＬ１０１のラッカー内に６％の顔料を含むドローダウンとして、カーボンブラックで処理しないことを除いて同じ方法で調製されたエフェクト顔料と比較した。カーボンブラックで処理した顔料において観察された色の伝播は、未処理の紫、赤〜紫で観察されたものと一致した。処理済みの顔料のバルクの色は、紫の陰影からなる。これと同じ工程を使用して、カーボンブラックを、記載されたエフェクト顔料の組み合わせの層のうちのいずれにも組み込み得ることに注意すべきである。
【００７３】
実施例６：ＦｅＣｌ３を使用した第２のＴｉＯ２層内のカーボンブラック
２５８ｇのガラスの薄片（１マイクロメーターの厚さ及び８０マイクロメーターの平均径）を含有する１３．４％の水性スラリーを８２℃まで加熱し、攪拌した。１：１ｖ／ｖのＨＣｌ溶液により、ｐＨを１．３に調節し、次に、４２ｇの２０％ｗ／ｗのＳｎＣｌ４水溶液を、２．２ｇ／分で１．３のｐＨで注入した。次に、４０％ｗ／ｗのＴｉＣｌ４水溶液を、パール色の陰影に合致するように注入した。次に、ｐＨを７．８まで増加させ、１２００ｇの２０％ｗ／ｗのＮａ２ＳｉＯ３  ５Ｈ２Ｏ水溶液を、ｐＨを制御するために２８％ｗ／ｗのＨＣｌを使用して４．０ｇ／分で注入した。Ｎａ２ＳｉＯ３  ５Ｈ２Ｏの追加に続いて、ｐＨを、２．９ｇ／分で２８％ｗ／ｗのＨＣｌを注入することによってＳｎＣｌ４の追加に対して１．７に調節した。８．０ｇの２０％ｗ／ｗのＳｎＣｌ４溶液をスラリーに投入した後、次に、９７．５ｇの４０％ｗ／ｗのＴｉＣｌ４を、ｐＨを制御するために３５％ｗ／ｗのＮａＯＨを使用して注入した。その後、ｐＨを、カーボンブラックの追加に対して３．０まで上げた。２０％のカーボンブラック分散体を、０．４重量％の荷重に対してスラリーに投入した。次に、２．２９％ｗ／ｗのＦｅＣｌ３水溶液を、ｐＨを維持するために３．５％ｗ／ｗのＮａＯＨを使用して０．６重量％の処理に対して注入した。次に、ｐＨを１．３５まで下げ、追加の３２．５ｇの４０％ｗ／ｗのＴｉＣｌ４を加えた。記載された反応に続いて、スラリーを濾過し、洗浄し、４００℃で加熱処理した。カーボンブラックで処理した薄片を、ＤＬ１０１のラッカー内に６％の顔料を含むドローダウンとして、同じ薄片だがカーボンブラックで処理しなかった薄片と比較した。カーボンブラックで処理した顔料において観察された色の伝播は、青〜紫のカーボンブラックで処理しない同じ薄片で観察されたものと一致した。カーボンブラックで処理した薄片のバルクの色は紫であった。
【００７４】
実施例７：シリア層内のカーボンブラック
８３２ｇのガラスの薄片（５マイクロメーターの厚さ及び１００マイクロメーターの平均径）を含有する３３％の水性スラリーを８０℃まで加熱し、攪拌した。ｐＨを、１：１ｖ／ｖのＨＣｌ溶液により１．３５に調節し、次に、４７ｇの２０％ｗ／ｗのＳｎＣｌ４溶液を、２．２ｇ／分で１．３のｐＨで注入した。次に、４０％ｗ／ｗのＴｉＣｌ４水溶液を、パール色の陰影に合致するように２．４ｇ／分で注入した。次に、ｐＨを７．８まで増加させ、１０７５ｇの２０％ｗ／ｗのＮａ２ＳｉＯ３  ５Ｈ２Ｏの水溶液を、ｐＨを制御するために２８％ｗ／ｗのＨＣｌ水溶液を使用して４．０ｇ／分で注入した。スラリーを濾過し、洗浄し、１２０℃で乾燥させて、シリカ中間体を製造した。次に、３５０ｇのシリカ中間体を、初期の湿気の含浸を介して３５ｇの２％ｗ／ｗのカーボンブラック分散溶液に含浸させた。基板を１２０℃で乾燥させ、続いて３５ｇの１．５％ｗ／ｗのＣｒ（ＮＯ３）３  ９Ｈ２Ｏ水溶液に含浸させた。基板を１２０℃で乾燥させた。この時点で、顔料のバルクの色は、暗さが強い金色であった。その後、基板を７００ｍＬの水で再びスラリー化し、８２℃まで加熱し、攪拌した。ｐＨを１．６に調節し、次に、２．７ｇの２０％ｗ／ｗのＳｎＣｌ４をスラリーに投入し、続いて少なくとも２２分間攪拌した。次に、ｐＨを、２８％ｗ／ｗのＨＣＬを注入することによって、ＴｉＣｌ４の追加に対して１．３５に調節した。次に、６７．６ｇの４０％ｗ／ｗのＴｉＣｌ４を、Ｒｅｆｌｅｃｋｓ（商標）ＭｕｌｔｉＤｉｍｅｎｓｉｏｎｓ  Ｔｒａｎｓｆｏｒｍｉｎｇ  Ｔｅａｌに合致するように２．４ｇ／分で注入した。記載された反応に続いて、スラリーを濾過し、洗浄し、４００℃まで加熱処理した。明るい赤〜わずかに緑色の陰影の弱い色の伝播が、バルクの色において観察された。同様の効果が、ＤＬ１０１のラッカー内に６％の顔料を含むドローダウンにおいて観察された。
【００７５】
実施例８：ＣｒＣｌ３  ５Ｈ２Ｏを使用した第２のＴｉＯ２層内のカーボンブラック
２５８ｇのガラスの薄片（１マイクロメーターの厚さ及び８０マイクロメーターの平均径）を含有する１３．４％の水性スラリーを８２℃まで加熱し、攪拌した。１：１ｖ／ｖのＨＣｌ溶液によりｐＨを１．３に調節し、次に、４２ｇの２０％ｗ／ｗのＳｎＣｌ４水溶液を、２．２ｇ／分で１．３のｐＨで注入した。４０％ｗ／ｗのＴｉＣｌ４水溶液を、パール色の陰影に合致するように２．４ｇ／分で注入した。次に、ｐＨを７．８まで増加させ、１０７５ｇの２０％ｗ／ｗのＮａ２ＳｉＯ３  ５Ｈ２Ｏ水溶液を、ｐＨを制御するために２８％ｗ／ｗのＨＣｌを使用して４．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４をスラリーに投入した後、次に、９０ｇの４０％ｗ／ｗのＴｉＣｌ４を、ｐＨを制御するために３５％ｗ／ｗのＮａＯＨを使用して注入した。次に、ｐＨを、カーボンブラックの追加に対して３．０まで上げた。２０％のカーボンブラック分散体を、０．４重量％の荷重に対してスラリーに投入した。ｐＨを、３．５％ｗ／ｗのＮａＯＨを使用して６．８まで上げ、続いて１．５％ｗ／ｗのＣｒＣｌ３  ５Ｈ２Ｏ水溶液を、ｐＨを維持するために３．５％ｗ／ｗのＮａＯＨを使用して０．６重量％の処理に対して注入した。３．５％ｗ／ｗのＮａＯＨを注入し、ｐＨを７．５まで上げることによって、沈降はさらに促進された。２０分間攪拌した後、スラリーのｐＨを１．３５まで下げた。追加の５０ｇの４０％ｗ／ｗのＴｉＣｌ４を加えた。記載された反応に続いて、スラリーを濾過し、洗浄し、４００℃で加熱処理した。カーボンブラックで処理した顔料を、ＤＬ１０１のラッカー内に６％の顔料を含むドローダウンとして、カーボンブラックで処理しない顔料と比較した。カーボンブラックで処理した顔料において観察された色の伝播は、赤〜紫のカーボンブラックで処理しない同じ顔料において観察されたものと一致した。未処理の顔料のバルクの色は、紫の陰影からなる。多価カチオンとしてのＣｒＣｌ３  ５Ｈ２Ｏの使用が、Ａｌ（ＮＯ３）３を超える顕著な改善を示したことに注意すべきである。具体的には、ＣｒＣｌ３  ５Ｈ２Ｏの使用による凝集の問題は観察されず、これは高荷重のＡｌ（ＮＯ３）３に特徴的である。
【００７６】
実施例９：多価カチオンを含まないエフェクト顔料の組み合わせ
２３０ｇのガラスの薄片を含有する１０％の水性スラリーを８０℃まで加熱し、攪拌した。ｐＨを、２８％ｗ／ｗのＨＣｌ水溶液により１．３に調節し、次に、４３ｇの２０％ｗ／ｗのＳｎＣｌ４水溶液を、２ｍＬ／分で１．３のｐＨで注入した。続いて、２５％ｗ／ｗのＴｉＯＣｌ２溶液を、２．４ｇ／分で加えた。いったん所与の量のＴｉＣｌ４を加えると、１０％のカーボンブラック分散体を、１重量％の塗装を達成するために反応に対して同時に加えた。基板へのカーボンブラックの塗布は、ＴｉＯ２の基板への沈着によって促進された。いったん所望の顔料の陰影が達成されると、反応は停止した。記載された反応に続いて、スラリーを濾過し、洗浄し、４００℃で焼成した。カーボンブラックで処理した塗布済みのガラスの薄片を、ラッカー内に６％の顔料を含むドローダウンとして、未処理のチタニアを塗布したガラスの薄片と比較した。カーボンブラックで処理した薄片のバルクの色は、未処理の薄片と比較して暗さが増したバルクの色を有した。
【００７７】
実施例１０：化粧品への用途
カーボンブラックを上層によりエフェクト顔料に組み込むことは、カーボンブラック及びエフェクト顔料の物理的な混合と比べて有益である。皮膚の汚れが、有意に低減する。さらに、カーボンを層内に組み込むことによって、エフェクト材料に外部のカーボンを付着させる際に改善が期待される。
【００７８】
追加の例示的な実施例
下記の追加の例示的な実施例は、本明細書に記載された実施形態の理解を助けるために記載されるものであり、本明細書に記載され、かつ主張された実施形態を特に限定するものとして解釈されるべきではない。かかる変更例は、先行技術の範囲内にあり得る、これより知られ、または後に展開される全ての等価物の置換、及び実験的設計における処方の変更または軽微な変更を含み、本明細書に組み込まれた実施形態の範囲内に該当するものとして考えられるべきである。
【００７９】
実施例Ａ１：青い顔料内のＡｌＣｌ３を使用した第２のＴｉＯ２層内のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節した。４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、１２８５ｇの２０％ｗ／ｗのＮａ２ＳｉＯ３  ５Ｈ２Ｏ水溶液を、ｐＨを制御するために２８％ｗ／ｗのＨＣｌを使用して８．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４の追加をスラリーに注入した後、次に、５０ｇの２５％ｗ／ｗのＴｉＯＣｌ２を、ｐＨを制御するために３５％ｗ／ｗのＮａＯＨを使用して注入した。ｐＨ１．３〜１．４で、カーボンブラックを追加した。２５％のカーボンブラック分散体を、０．４重量％の荷重に対してスラリーに投入した。ｐＨを、３５％ｗ／ｗのＮａＯＨを使用して６．８まで上げ、続いて５％ｗ／ｗのＡｌＣｌ３水溶液を、ｐＨを維持するために３．５％ｗ／ｗのＮａＯＨを使用して０．６重量％の処理に対して注入した。３．５％ｗ／ｗのＮａＯＨを注入し、かつｐＨを７．５まで上げることによって、沈降はさらに促進された。６０分間攪拌した後、スラリーのｐＨを１．４０まで下げた。次に、追加の４５ｇの２５％ｗ／ｗのＴｉＯＣｌ２を加えた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、青〜紫のカーボンブラックで処理しない同じ顔料において観察されたものと一致した。処理済みのカーボンブラック粉末のバルクの色は、青紫色である。未処理の顔料のバルクの色は、白い陰影からなる。結果として生じた層構造は、板状基板／ＴｉＯ２／ＳｉＯ２／ＴｉＯ２／カーボンブラック／ＴｉＯ２である。
【００８０】
実施例Ａ２：青い顔料内のＡｌＣｌ３を使用した第２のＴｉＯ２層内のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、１２８５ｇの２０％ｗ／ｗのＮａ２ＳｉＯ３  ５Ｈ２Ｏ水溶液を、ｐＨを制御するために２８％ｗ／ｗのＨＣｌを使用して８．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４の追加をスラリーに注入した後、次に、５０ｇの２５％ｗ／ｗのＴｉＯＣｌ２を、ｐＨを制御するために３５％ｗ／ｗのＮａＯＨを使用して注入した。ｐＨ１．３〜１．４で、カーボンブラックを加えた。２５％のカーボンブラック分散体を、０．６重量％の塗装に対してスラリーに投入した。ｐＨを、３５％ｗ／ｗのＮａＯＨを使用して６．８まで上げ、続いて５％ｗ／ｗのＡｌＣｌ３水溶液を、ｐＨを維持するために３．５％ｗ／ｗのＮａＯＨを使用して０．８重量％の処理に対して注入した。３．５％ｗ／ｗのＮａＯＨを注入し、ｐＨを７．５まで上げることによって、沈降はさらに促進された。６０分間攪拌した後、スラリーのｐＨを１．４０まで下げた。次に、追加の４５ｇの２５％ｗ／ｗのＴｉＯＣｌ２を加えた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、青〜紫のカーボンブラックで処理しない同じ顔料において観察されたものと一致した。処理済みのカーボンブラック粉末のバルクの色は、青紫色である。未処理の顔料のバルクの色は、白い陰影からなる。
【００８１】
実施例Ａ３：青い顔料内のＡｌＣｌ３を使用した第２のＴｉＯ２層内のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、１２８５ｇの２０％ｗ／ｗのＮａ２ＳｉＯ３  ５Ｈ２Ｏ水溶液を、ｐＨを制御するために２８％ｗ／ｗのＨＣｌを使用して８．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４の追加をスラリーに注入した後、次に、５０ｇの２５％ｗ／ｗのＴｉＯＣｌ２を、ｐＨを制御するために３５％ｗ／ｗのＮａＯＨを使用して注入した。ｐＨ１．３〜１．４で、カーボンブラックを追加した。２５％のカーボンブラック分散体を、１．０重量％の塗装に対してスラリーに投入した。ｐＨを、３．５％ｗ／ｗのＮａＯＨを使用して６．８まで上げ、続いて５％ｗ／ｗのＡｌＣｌ３水溶液を、ｐＨを維持するために３．５％ｗ／ｗのＮａＯＨを使用して０．６重量％の処理に対して注入した。３．５％ｗ／ｗのＮａＯＨを注入し、かつｐＨを７．５まで上げることによって、沈降はさらに促進された。６０分間攪拌した後、スラリーのｐＨを１．４０まで下げた。次に、追加の４５ｇの２５％ｗ／ｗのＴｉＯＣｌ２を加えた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、青〜紫のカーボンブラックで処理しない同じ顔料において観察されたものと一致した。処理済みのカーボンブラック粉末のバルクの色は、青紫色である。未処理の顔料のバルクの色は、白い陰影からなる。
【００８２】
実施例Ａ４：赤い顔料内のＡｌＣｌ３を使用した第２のＴｉＯ２層内のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、およそ２０９０ｇの２０％ｗ／ｗのＮａ２ＳｉＯ３  ５Ｈ２Ｏ水溶液を、ｐＨを制御するために２８％ｗ／ｗのＨＣｌを使用して８．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４の追加をスラリーに投入した後、次に、５０ｇの２５％ｗ／ｗのＴｉＯＣｌ２を、ｐＨを制御するために３５％ｗ／ｗのＮａＯＨを使用して注入した。ｐＨ１．３〜１．４で、カーボンブラックを追加した。２５％のカーボンブラック分散体を、０．４重量％の塗装に対してスラリーに投入した。ｐＨを、３．５％ｗ／ｗのＮａＯＨを使用して６．８まで上げ、続いて５％ｗ／ｗのＡｌＣｌ３水溶液を、ｐＨを維持するために３．５％ｗ／ｗのＮａＯＨを使用して０．６重量％の処理に対して注入した。３．５％ｗ／ｗのＮａＯＨを注入し、ｐＨを７．５まで上げることによって、沈降はさらに促進された。６０分間攪拌した後、スラリーのｐＨを１．４０まで下げた。次に、追加の３０ｇの２５％ｗ／ｗのＴｉＯＣｌ２を加えた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、赤〜薄緑色のカーボンブラックで処理しない同じ顔料において観察されたものと一致した。処理済みのカーボンブラック粉末のバルクの色は、暗い赤色である。未処理の顔料のバルクの色は、白い陰影からなる。
【００８３】
実施例Ａ５：赤い顔料内のＡｌＣｌ３を使用した第２のＴｉＯ２層内のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、およそ２０９０ｇの２０％ｗ／ｗのＮａ２ＳｉＯ３  ５Ｈ２Ｏ水溶液を、ｐＨを制御するために２８％ｗ／ｗのＨＣｌを使用して８．０ｇ／分で注入した。Ｎａ２ＳｉＯ３  ５Ｈ２Ｏの追加に続いて、ｐＨを、ＳｎＣｌ４の追加に対して１．７に調節した。８．０ｇの２０％ｗ／ｗのＳｎＣｌ４の追加をスラリーに投入した後、次に、５０ｇの２５％ｗ／ｗのＴｉＯＣｌ２を、ｐＨを制御するために３５％ｗ／ｗのＮａＯＨを使用して注入した。ｐＨ１．３〜１．４で、カーボンブラックを追加した。２５％のカーボンブラック分散体を、１．０重量％の塗装に対してスラリーに投入した。ｐＨを、３．５％ｗ／ｗのＮａＯＨを使用して６．８まで上げ、続いて５％ｗ／ｗのＡｌＣｌ３水溶液を、ｐＨを維持するために３．５％ｗ／ｗのＮａＯＨを使用して０．６重量％の処理に対して注入した。３．５％ｗ／ｗのＮａＯＨを注入し、ｐＨを７．５まで上げることによって、沈降はさらに促進された。６０分間攪拌した後、スラリーのｐＨを１．４０まで下げた。次に、追加の３０ｇの２５％ｗ／ｗのＴｉＯＣｌ２を加えた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、赤〜薄緑色のカーボンブラックで処理しない同じ顔料で観察されたものと一致した。処理済みのカーボンブラック粉末のバルクの色は、暗い赤色である。未処理の顔料のバルクの色は、白い陰影からなる。
【００８４】
実施例Ａ６：青い顔料内のＡｌＣｌ３を使用した第１のＴｉＯ２層とシリカ層との間のカーボンブラック
２５８ｇのガラスの薄片（１マイクロメーターの厚さ及び８０マイクロメーターの平均径）を含有する１５．５％の水性スラリーを８２℃まで加熱し、攪拌した。２８％のＨＣｌ溶液によりｐＨを１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。ｐＨを、カーボンブラックの追加に対して３．０に調節した。２５％のカーボンブラック分散体を、０．４重量％の塗装に対してスラリーに投入した。カーボンブラックの投入に続いて、５％ｗ／ｗのＡｌＣｌ３水溶液を、０．６重量％の処理に対して注入した。３．５％ｗ／ｗのＮａＯＨを注入し、２ｇ／分でｐＨを６．８まで上げることによって、沈降はさらに促進された。次に、スラリーを、少なくとも３０分間３０分間攪拌することを許容した。ｐＨ７．８で、１２６５ｇの２０％ｗ／ｗのＮａ２ＳｉＯ３  ５Ｈ２Ｏ水溶液を、ｐＨを制御するために２８％ｗ／ｗのＨＣＬを使用して８．０ｇ／分で注入した。Ｎａ２ＳｉＯ３  ５Ｈ２Ｏの追加に続いて、ｐＨを、ＳｎＣｌ４の追加に対して２．９ｇ／分で２８％ｗ／ｗのＨＣＬを注入することによって、１．３に調節した。次に、８ｇの２０％ｗ／ｗのＳｎＣｌ４溶液を投入プロセスによって加えた。２５％ｗ／ｗのＴｉＯＣｌ２を、ｐＨを１．３に制御するために３５％ｗ／ｗのＮａＯＨを使用して２．４ｇ／分の割合で加えた。記載された反応に続いて、スラリーを濾過し、洗浄し、４００℃で加熱処理した。カーボンブラックで処理した薄片を、ＤＬ１０００のラッカー内に０．６％の顔料を含むドローダウンとして、カーボンブラックで処理せずに製造された薄片と比較した。カーボンブラックで処理した顔料において観察された色の伝播は、青〜紫色の、カーボンブラックで処理しない同じ顔料において観察されたものと一致した。処理済みのカーボンブラック粉末のバルクの色は、青紫色である。未処理の顔料のバルクの色は、白い陰影からなる。
【００８５】
実施例Ａ７：青い顔料内のＡｌＣｌ３を使用したシリカ層内のカーボンブラック
２５８ｇのガラスの薄片（１マイクロメーターの厚さ及び８０マイクロメーターの平均径）を含有する１５．５％の水性スラリーを８２℃まで加熱し、攪拌した。ｐＨを、２８％のＨＣＬ溶液により１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、７６０ｇの２０％ｗ／ｗのＮａ２ＳｉＯ３  ５Ｈ２Ｏの水溶液を、ｐＨを制御するために２８％ｗ／ｗのＨＣｌ水溶液を使用して８．０ｇ／分で注入した。ｐＨを、カーボンブラックの追加に対して３．０に調節した。２５％のカーボンブラック分散体を、０．４重量％の塗装に対して投入した。カーボンブラックの投入に続いて、０．６重量％の処理に対して５％ｗ／ｗのＡｌＣｌ３水溶液を加えた。３．５％ｗ／ｗのＮａＯＨを注入し、ｐＨを２ｇ／分で６．８まで上げることによって、沈降がさらに促進された。次に、スラリーを少なくとも３０分間攪拌した。２０％ｗ／ｗのＮａ２ＳｉＯ３  ５Ｈ２Ｏ水溶液を、ｐＨを制御するために２８％ｗ／ｗのＨＣｌ水溶液を使用して８．０ｇ／分で注入してシリカ層を完成させた。この時点で、スラリーのバルクの色は、暗さが強い金色であった。ｐＨを１．７に調節し、８ｇの２０％ｗ／ｗのＳｎＣｌ４をスラリーに投入し、続いて２２分間攪拌した。次に、ｐＨを、１．３０に調節し、２５％ｗ／ｗのＴｉＯＣｌ２を、ｐＨを１．３で制御するために３５％ｗ／ｗのＮａＯＨを使用して２．４ｇ／分の割合で加えた。所望の青い陰影を達成するまで追加を続けた。記載された反応に続いて、スラリーを濾過し、洗浄し、４００℃まで加熱処理した。青〜紫色の陰影の弱い色の伝播が、バルクの色において観察された。同様の効果が、ＤＬ１０００のラッカー内に６％の顔料を含むドローダウンにおいて観察された。
【００８６】
実施例Ａ８：青い顔料内のＡｌＣｌ３を使用したシリカ層と第２のＴｉＯ２層との間のカーボンブラック
２５８ｇのガラスの薄片（１マイクロメーターの厚さ及び８０マイクロメーターの平均径）を含有する１５．５％の水性スラリーを８２℃まで加熱し、攪拌した。ｐＨを、２８％のＨＣＬ溶液により１．３に調節し、次に、４２ｇの２０％ｗ／ｗのＳｎＣｌ４水溶液を、２．２ｇ／分の割合で注入した。２５％ｗ／ｗのＴｉＯＣｌ２水溶液を、パール色の陰影に合致するように２．４ｇ／分で注入した。次に、ｐＨを７．８まで増加させ、１２８５ｇの２０％ｗ／ｗのＮａ２ＳｉＯ３  ５Ｈ２Ｏの水溶液を、ｐＨを制御するために２８％ｗ／ｗのＨＣｌを使用して８．０ｇ／分で注入した。Ｎａ２ＳｉＯ３  ５Ｈ２Ｏの追加に続いて、スラリーのｐＨを３．０に調節した。２５％のカーボンブラック分散体を、０．４重量％の塗装に対してスラリーに投入した。ｐＨを、３．５％ｗ／ｗのＮａＯＨを使用して６．８まで上げ、続いて、続いて５％ｗ／ｗのＡｌＣｌ３水溶液を、ｐＨを維持するために３．５％ｗ／ｗのＮａＯＨを使用して０．６重量％の処理に対して注入した。３．５％ｗ／ｗのＮａＯＨ水溶液を注入し、ｐＨを７．５まで上げることによって、沈降がされに促進された。２０分間攪拌した後、ｐＨを、ＳｎＣｌ４の追加対して１．７に調節した。８．０ｇの２０％ｗ／ｗのＳｎＣｌ４をスラリーに投入した後、スラリーを２２分間攪拌した。次に、２５％ｗ／ｗのＴｉＯＣｌ２を、ｐＨを制御するために３５％ｗ／ｗのＮａＯＨを使用して注入した。所望の青い陰影が達されるまで、ＴｉＯＣｌ２の追加を続けた。記載された反応に続いて、スラリーを濾過し、洗浄し、４００℃で加熱処理した。カーボンブラックで処理した顔料を、ＤＬ１０００のラッカー内に６％の顔料を含むドローダウンとして、カーボンブラックで処理しない顔料と比較した。カーボンブラックで処理した顔料において観察された色の伝播は、青〜紫色のカーボンブラックで処理しない同じ顔料において観察されたものと一致した。処理済みのカーボンブラック粉末のバルクの色は、青紫色である。未処理の顔料のバルクの色は、白い陰影からなる。結果として生じる層構造は、板状基板／ＴｉＯ２／ＳｉＯ２／カーボンブラック／ＴｉＯ２である。
【００８７】
実施形態の例示的な用途
本開示によるエフェクト顔料の組み合わせは、全ての日常的な目的に対して、例えば、バルク材料内の高分子の着色、塗料（エフェクト仕上げ及び自動車分野に対するそれらを含む）、印刷インキ（オフセット印刷、凹版印刷、グラビア印刷、ブロンジング、及びフレキソ印刷を含む）、化粧品、インクジェット印刷における用途、繊維の染色、ならびに紙及びプラスチックのレーザ墨出しに対して使用可能である。かかる用途は、参考文献、例えば「Ｉｎｄｕｓｔｒｉｅｌｌｅ  Ｏｒｇａｎｉｓｃｈｅ  Ｐｉｇｍｅｎｔｅ」（Ｗ．Ｈｅｒｂｓｔ  ａｎｄ  Ｋ．Ｈｕｎｇｅｒ，ＶＣＨ  Ｖｅｒｌａｇｓｇｅｓｅｌｌｓｃｈａｆｔ  ｍｂＨ，Ｗｅｉｎｈｅｉｍ−Ｎｅｗ  Ｙｏｒｋ，２ｎｄ，ｃｏｍｐｌｅｔｅｌｙ  ｒｅｖｉｓｅｄ  ｅｄｉｔｉｏｎ，１９９５）によって知られている。
【００８８】
ペンキ、塗料、印刷インキ、プラスチック、化粧配合品、レーザ墨出し、顔料組成物、または乾燥製剤、及び化粧配合品は、本開示のエフェクト顔料の組み合わせを組み込み得る例示的な実施形態である。
【００８９】
一実施形態では、エフェクト顔料の組み合わせは、化粧組成物の一部である。化粧組成物の形態は、クリーム、乳液、泡沫、ジェル、ローション、ミルク、ムース、軟膏、ペースト、パウダー、スプレー、または懸濁液などの化粧品に対して通常使用される任意の形態であり得る。化粧組成物は、コンシールスティック、ファンデーション、舞台化粧、マスカラ（固形物またはクリーム）、アイシャドウ（リキッド、ポマード、パウダー、スティック、プレスト、またはクリーム）、ヘアカラー、口紅、リップグロス、コールペンシル、アイライナー、ブラッシャー、アイブローペンシル、及びクリームパウダーなどの皮膚、髪、目、または唇に使用される任意の着色化粧品であり得る。他の例示的な化粧組成物は、それらに限定されるものではないが、ネイルエナメル、スキングロッサ―スティック、ヘアスプレー、フェースパウダー、脚用化粧品、防虫ローション、ネイルエナメル、リムーバー、ネイルエナメルベース、パフュームローション、及び全ての種類（ジェルまたはリキッド）のシャンプーを含む。加えて、請求項に記載された組成物は、シェービングクリーム（エアロゾル、ブラシレス、泡立て専用である）、整髪、コロンスティック、コロン、コロン化粧水、バブルバス、ボディローション（保湿、クレンジング、鎮痛、収斂）、アフターシェーブローション、アフターバスミルク、及びサンクリームローションで使用され得る。化粧品の用途に関する検討については、その両方をそれらの全体が参照により本明細書に組み込まれる、Ｃｏｓｍｅｔｉｃｓ：Ｓｃｉｅｎｃｅ  ａｎｄ  Ｔｅｃｈｎｏｌｏｇｙ，２ｎｄ  Ｅｄ．，Ｅｄｓ：Ｍ．Ｓ．Ｂａｌｓａｍ  ａｎｄ  Ｅｄｗａｒｄ  Ｓａｇａｒｉｎ，Ｗｉｌｅｙ−Ｉｎｔｅｒｓｃｉｅｎｃｅ（１９７２）及びｄｅＮａｖａｒｒｅ，Ｔｈｅ  Ｃｈｅｍｉｓｔｒｙ  ａｎｄ  Ｓｃｉｅｎｃｅ  ｏｆ  Ｃｏｓｍｅｔｉｃｓ，２ｎｄ  Ｅｄ．，Ｖｏｌｓ  １  ａｎｄ  ２（１９６２），Ｖａｎ  Ｎｏｓｔｒａｎｄ  Ｃｏ．Ｉｎｃ．，Ｖｏｌｓ  ３  ａｎｄ  ４（１９７５），Ｃｏｎｔｉｎｅｎｔａｌ  Ｐｒｅｓｓを参照されたい。
【００９０】
化粧組成物は、少なくとも１つの化粧品的に許容可能な補助剤を備え得る。化粧品的に許容可能な補助剤は、それらに限定されるものではないが、担体、賦形剤、乳化剤、界面活性剤、防腐剤、香料、香油、増粘剤、高分子、ゲル形成剤、染料、吸収顔料、写真保護溶剤、整合調整剤、酸化防止剤、泡止め剤、静電気防止剤、樹脂、溶剤、溶解促進剤、中和剤、安定剤、滅菌剤、推進剤、乾燥剤、乳白剤、化粧品的に活性な成分、毛髪用重合体、ヘアー及びスキンコンディショナー、グラフト重合体、水溶性または分散性シリコン含有重合体、ブリーチ、ケア剤、着色剤、色付け剤、なめし剤、保湿剤、加脂剤、コラーゲン、タンパク質加水分解物、脂質、緩和剤及び軟化剤、色付け剤、なめし剤、ブリーチ、ケラチン硬化物質、抗菌活性成分、フォトフィルタ活性成分、忌避活性成分、充血物質、角質溶解または角膜形成物質、ふけ防止活性成分、消炎剤、表皮角化物質、抗酸化剤及び／またはフリーラジカル消去剤として作用する活性成分、皮膚保湿または保湿物質、加脂活性成分、脱臭活性成分、皮脂安定活性成分、植物エキス、抗紅斑性または抗アレルギー性活性成分、及びそれらの混合物を含む。化粧配合品は、先行技術で知られている。例えば、米国特許出願公開第２００８／０１９６８４７号及び第２０１０／０３２２９８１号を参照されたい。
【００９１】
エフェクト顔料の組み合わせを、ペンキ、塗料、印刷インキ、高分子量有機材料、化粧配合品、レーザ墨出し、顔料組成物、または乾燥製剤に、任意の着色的に有効量で加え得る。
【００９２】
エフェクト顔料の組み合わせを、材料／製剤の総重量に基づいて、０．０００１％ｗ／ｗ〜９０％ｗｔ／ｗｔ、０．００１％ｗｔ／ｗｔ〜８０％ｗｔ／ｗｔ、または０．０１％ｗｔ／ｗｔ〜５０％ｗｔ／ｗｔの範囲の濃度で、ペンキ、塗料、印刷インキ、高分子量有機材料、化粧配合品、レーザ墨出し、顔料組成物、または乾燥製剤に加え得る。
【００９３】
一部の実施形態では、化粧配合品は、化粧配合品の総重量に基づいて、０．０００１％ｗｔ／ｗｔ〜９０％ｗｔ／ｗｔの量で加えられたエフェクト顔料の組み合わせを含み得る。化粧配合品は、１０％ｗｔ／ｗｔ〜９０％ｗｔ／ｗｔの範囲の化粧品的に適した担体材料をさらに含み得る。化粧品的に適した担体材料は、水とは異なる場合がある。
【００９４】
一実施形態では、ネイルエナメル製剤は、９０．００％ｗｔ／ｗｔ〜９９．００％ｗｔ／ｗｔ（例えば、９４．００％ｗｔ／ｗｔ）の範囲の量でのネイルエナメルベース、及び１．００％ｗｔ／ｗｔ〜１０．００％ｗｔ／ｗｔ（例えば、６．００％ｗｔ／ｗｔ）の範囲の量でのエフェクト顔料の組み合わせを含み得る。一実施形態では、エフェクト顔料の組み合わせは、実施例１〜９またはＡ１〜Ａ９（例えば、実施例Ａ１または実施例Ａ８）のうちのいずれかに従って、もしくはそれと同様に製造される。例えば、エフェクト顔料の組み合わせにおけるカーボンブラックの荷重の量は、製造プロセスの他のパラメータを維持しながら、０．５０％ｗｔ〜２．００％ｗｔ（例えば、１．００％ｗｔ）の範囲に調節される場合がある。一実施形態では、エフェクト顔料の組み合わせにおけるカーボンブラックの荷重の量は、０．１０％ｗｔ〜１．００％ｗｔ（例えば、０．４０％ｗｔ）の範囲である。一実施形態では、ネイルエナメル製剤は、ネイルエナメルベースを混合し、空気の混入を避けながら、エフェクト顔料の組み合わせをゆっくりと加えることによって調製される。
【００９５】
一実施形態では、ネイルエナメル製剤は、９０．００％ｗｔ／ｗｔ〜９９．００％ｗｔ／ｗｔ（例えば、９４．００％ｗｔ／ｗｔ）の範囲の量でのネイルエナメルベース、及び１．００％ｗｔ／ｗｔ〜１０．００％ｗｔ／ｗｔ（例えば、６．００％ｗｔ／ｗｔ）の範囲の量でのエフェクト顔料の組み合わせを含む。一実施形態では、エフェクト顔料の組み合わせは、カルシウムナトリウムホウケイ酸塩、二酸化チタン、及びシリカを含む。
【００９６】
一実施形態では、ネイルエナメル製剤は、９０．００％ｗｔ／ｗｔ〜９９．００％ｗｔ／ｗｔ（例えば、９３．０６％ｗｔ／ｗｔ）の範囲の量でのネイルエナメルベース、及び１．００％ｗｔ／ｗｔ〜１０．００％ｗｔ／ｗｔ（例えば、６．００％ｗｔ／ｗｔ）の範囲の量でのカルシウムナトリウムホウケイ酸塩、二酸化チタン、及びシリカを含むエフェクト顔料を含む。一実施形態では、ネイルエナメル製剤は、０．５０％ｗｔ／ｗｔ〜２％ｗｔ／ｗｔ（例えば、０．９４％ｗｔ／ｗｔ）の量で存在するカーボンブラックをさらに含む。別の実施形態では、ネイルエナメル製剤は、０．５０％ｗｔ／ｗｔ〜２％ｗｔ／ｗｔ（例えば、０．９４％ｗｔ／ｗｔ）の量で存在する酸化鉄をさらに含む。
【００９７】
一実施形態では、ネイルエナメル製剤は、９０．００％ｗｔ／ｗｔ〜９９．００％ｗｔ／ｗｔ（例えば、９４．００％ｗｔ／ｗｔ）の範囲の量でのネイルエナメルベース、及び１．００％ｗｔ／ｗｔ〜１０．００％ｗｔ／ｗｔ（例えば、５．９４％ｗｔ／ｗｔ）の範囲の量でのカルシウムナトリウムホウケイ酸塩、二酸化チタン、及びシリカを含むエフェクト顔料を含む。一実施形態では、ネイルエナメル製剤は、０．０１％ｗｔ／ｗｔ〜０．１０％ｗｔ／ｗｔ（例えば、０．０６％ｗｔ／ｗｔ）の量で存在するカーボンブラックをさらに含む。別の実施形態では、ネイルエナメル製剤は、０．０１％ｗｔ／ｗｔ〜０．１０％ｗｔ／ｗｔ（例えば、０．０６％ｗｔ／ｗｔ）の量で存在する酸化鉄をさらに含む。
【００９８】
一実施形態では、アイシャドウ製剤は、５０．００％ｗｔ／ｗｔ〜６０．００％ｗｔ／ｗｔ（例えば、５４．００％ｗｔ／ｗｔ）の範囲の量での充填剤としてのタルク、及び３５．００％ｗｔ／ｗｔ〜４５．００％ｗｔ／ｗｔ（例えば、４０．００％ｗｔ／ｗｔ）の範囲の量でのエフェクト顔料の組み合わせを含む。一実施形態では、エフェクト顔料の組み合わせは、実施例１〜９またはＡ１〜Ａ９（例えば、実施例Ａ１または実施例Ａ８）のうちのいずれかに従って、もしくはそれと同様に製造される。一実施形態では、エフェクト顔料の組み合わせにおけるカーボンブラックの荷重の量は、０．１０重量％〜１．００重量％（例えば、０．４０重量％）の範囲である。一実施形態では、エフェクト顔料の組み合わせにおけるカーボンブラックの荷重の量は、０．５０重量％〜２．００重量％（例えば、１．００重量％）の範囲である。一実施形態では、アイシャドウ製剤は、それらに限定されるものではないが、湿式結合剤としての水添ポリイソブテン（例えば、２．００％ｗｔ／ｗｔ）、湿式結合剤としてのカプリル酸（例えば、２．００％ｗｔ／ｗｔ）、湿式結合剤としてのジポリヒドロキシステアリン酸ポリグリセリル−２（例えば、１．００％ｗｔ／ｗｔ）、防腐剤（例えば、１．００％ｗｔ／ｗｔ、及びカプリルグリコール、フェノキシエタノール、またはヘキシレングリコールのうちの１つ以上を含む）、及びそれらの組み合わせを含む、追加の成分を含む。
【００９９】
一実施形態では、アイシャドウ製剤は、５０．００％ｗｔ／ｗｔ〜６０．００％ｗｔ／ｗｔ（例えば、５４．００％ｗｔ／ｗｔ）の範囲の量での充填剤としてのタルク、及び３５．００％ｗｔ／ｗｔ〜４５．００％ｗｔ／ｗｔ（例えば、４０．００％ｗｔ／ｗｔ）の範囲の量でのエフェクト顔料の組み合わせを含む。一実施形態では、エフェクト顔料は、カルシウムナトリウムホウケイ酸塩、二酸化チタン、及びシリカを含む。一実施形態では、アイシャドウ製剤は、それらに限定されるものではないが、湿式結合剤としての水添ポリイソブテン（例えば、２．００％ｗｔ／ｗｔ）、湿式結合剤としてのカプリル酸（例えば、２．００％ｗｔ／ｗｔ）、湿式結合剤としてのジポリヒドロキシステアリン酸ポリグリセリル−２（例えば、１．００％ｗｔ／ｗｔ）、防腐剤（例えば、１．００％ｗｔ／ｗｔ、及びカプリルグリコール、フェノキシエタノール、またはヘキシレングリコールのうちの１つ以上を含む）、及びそれらの組み合わせを含む、追加の成分を含む。
【０１００】
一実施形態では、アイシャドウ製剤は、５０．００％ｗｔ／ｗｔ〜６０．００％ｗｔ／ｗｔ（例えば、５４．００％ｗｔ／ｗｔ）の範囲の量での充填剤としてのタルク、及び３５．００％ｗｔ／ｗｔ〜４５．００％ｗｔ／ｗｔ（例えば、３９．６０％ｗｔ／ｗｔ）の範囲の量でのエフェクト顔料を含む。一実施形態では、エフェクト顔料は、カルシウムナトリウムホウケイ酸塩、二酸化チタン、及びシリカを含む。一実施形態では、アイシャドウ製剤は、０．１０重量％〜１．００重量％（例えば、０．４０重量％）の範囲の量でのカーボンブラックをさらに含む。一実施形態では、アイシャドウ製剤は、０．１０重量％〜１．００重量％（例えば、０．４０重量％）の範囲の量での酸化鉄をさらに含む。
一実施形態では、アイシャドウ製剤は、それらに限定されるものではないが、湿式結合剤としての水添ポリイソブテン（例えば、２．００％ｗｔ／ｗｔ）、湿式結合剤としてのカプリル酸（例えば、２．００％ｗｔ／ｗｔ）、湿式結合剤としてのジポリヒドロキシステアリン酸ポリグリセリル−２（例えば、１．００％ｗｔ／ｗｔ）、防腐剤（例えば、１．００％ｗｔ／ｗｔ、及びカプリルグリコール、フェノキシエタノール、またはヘキシレングリコールのうちの１つ以上を含む）、及びそれらの組み合わせを含む、追加の成分を含む。
【０１０１】
例示的な実施形態
前述の実施形態及び追加の実施形態を下に記載する。
【０１０２】
本開示に一態様では、エフェクト顔料の組み合わせが、板状基板と、板状基板の上に配置された外層と、カーボンブラックとを備え、カーボンブラックが、基板の上に配置され、かつ外層によって取り込まれる。
【０１０３】
一実施形態では、カーボンブラックが、外層内に埋め込まれた粒子の形態で存在する。一実施形態では、カーボンブラックが、湿性化学沈着を介して沈着される。一実施形態では、カーボンブラックが、化学蒸着を介して沈着される。
【０１０４】
一実施形態では、エフェクト顔料の組み合わせが、外層と板状基板との間に中間層をさらに備える。一実施形態では、カーボンブラックが、中間層と外層との間の層として配置される。一実施形態では、カーボンブラックが、板状基板と中間層との間の層として配置される。一実施形態では、カーボンブラックが、中間層または外層のうちの１つ以上と共沈される。
【０１０５】
一実施形態では、エフェクト顔料の組み合わせが、板状基板と外層との間に配置された複数の層をさらに備える。一実施形態では、カーボンブラックが、複数の層のうちの１つ以上内に埋め込まれた粒子の形態で存在する。一実施形態では、カーボンブラックが、エフェクト顔料の組み合わせの層のうちの任意の隣接する対間の層として配置される。一実施形態では、複数の層のうちの少なくとも一層が、光学層である。
【０１０６】
一実施形態では、カーボンブラックが、未塗布の板状基板の総重量に基づいて、約０．０１重量％〜約３．００重量％のエフェクト顔料の組み合わせ内に存在する。一実施形態では、カーボンブラックが、未塗布の板状基板の総重量に基づいて、約０．０１重量％〜約０．１０重量％のエフェクト顔料の組み合わせ内に存在する。一実施形態では、カーボンブラックが、未塗布の板状基板の総重量に基づいて、最大３０．００重量％の量のエフェクト顔料の組み合わせ内に存在する。一実施形態では、カーボンブラックが、未塗布の板状基板の総重量に基づいて、約１０．００重量％〜約３０．００重量％のエフェクト顔料の組み合わせ内に存在する。一実施形態では、カーボンブラックが、水和酸化物または水酸化物の沈着物の形態で存在する。
【０１０７】
一実施形態では、エフェクト顔料の組み合わせが、多価カチオンをさらに備える。一実施形態では、多価カチオンが、Ａｌ、Ｃｒ、Ｔｉ、Ｚｎ、Ｍｇ、Ｚｒ、Ｆｅ、Ｃｅ、及びＳｎからなる群から選択される。一実施形態では、多価カチオンが、Ａｌ（ＩＩＩ）、Ｃｒ（ＩＩＩ）、Ｚｎ（ＩＩ）、Ｍｇ（ＩＩ）、Ｔｉ（ＩＶ）、Ｚｒ（ＩＶ）、Ｆｅ（ＩＩ）、Ｆｅ（ＩＩＩ）、Ｃｅ（ＩＩＩ）、及びＳｎ（ＩＶ）からなる群から選択される。一実施形態では、多価カチオンが、板状基板と外層との間に配置された沈着物層を形成する。一実施形態では、多価カチオンが、未塗布の板状基板の総重量に基づいて、約０．０１重量％〜約１．００重量％のエフェクト顔料の組み合わせ内に存在する。一実施形態では、カーボンブラックの多価カチオンに対する重量比が、３：１〜１：３の範囲である。一実施形態では、多価カチオンが、塩化物、硝酸塩、及び硫酸塩からなる群から選択される、適した陰イオン性対イオンを有する。
【０１０８】
一実施形態では、外層が、光学層である。一実施形態では、光学層が、金属酸化物を含む。一実施形態では、金属酸化物が、ＴｉＯ２、Ｉｎ２Ｏ３、ＺｒＯ２、Ｆｅ２Ｏ３、Ｆｅ３Ｏ４、Ａｌ２Ｏ３、Ｃｒ２Ｏ３、ＣｅＯ２、ＺｎＯ、ＳｎＯ２及びそれらの組み合わせからなる群から選択される。一実施形態では、外層が、ＳｉＯ２を含む。
【０１０９】
一実施形態では、エフェクト顔料の組み合わせが、板状基板と中間層との間に配置された中間層をさらに備え、外層及び中間層が、光学層またはＳｉＯ２を含む層から独立して選択される。
【０１１０】
一実施形態では、カーボンブラックが、板状基板と直接接する。
【０１１１】
一実施形態では、板状基板が、酸化鉄、合成雲母、天然雲母、塩基性炭酸鉛、薄片状の硫酸バリウム、ＳｉＯ２、Ａｌ２Ｏ３、ＴｉＯ２、ガラス、ＺｎＯ、ＺｒＯ２、ＳｎＯ２，ＢｉＯＣｌ、酸化クロム、ＢＮ、ＭｇＯの薄片、Ｓｉ３Ｎ４、黒鉛、アルミニウム、チタン、アルミニウム合金、銅、鉄、及びパーライトからなる群から選択される。
【０１１２】
一実施形態では、エフェクト顔料の組み合わせが、板状基板と外層との間に配置された複数の層をさらに備え、板状基板、カーボンブラック、複数の中間層、及び外層が、板状基板／ＳｉＯ２／カーボンブラック／ＳｉＯ２、板状基板／カーボンブラック／ＳｉＯ２、板状基板／カーボンブラック／ＴｉＯ２、板状基板／ＴｉＯ２／カーボンブラック／ＴｉＯ２、板状基板／カーボンブラック／ＴｉＯ２／ＳｉＯ２、板状基板／ＴｉＯ２／カーボンブラック／ＳｉＯ２、板状基板／ＳｉＯ２／ＴｉＯ２／カーボンブラック／Ｆｅ２Ｏ３、板状基板／ＴｉＯ２／カーボンブラック／ＳｉＯ２／カーボンブラック／ＴｉＯ２、板状基板／Ｆｅ２Ｏ３／ＳｉＯ２／カーボンブラック／ＴｉＯ２／ＳｉＯ２、板状基板／ＳｎＯ２／ＴｉＯ２／カーボンブラック／ＴｉＯ２、板状基板／ＴｉＯ２／ＳｉＯ２／カーボンブラック／Ｆｅ２Ｏ３、板状基板／ＴｉＯ２／ＳｉＯ２／カーボンブラック／ＴｉＯ２、板状基板／ＴｉＯ２／カーボンブラック／ＳｉＯ２／Ｆｅ２Ｏ３、板状基板／ＴｉＯ２／カーボンブラック／ＳｉＯ２／ＴｉＯ２、板状基板／Ｆｅ２Ｏ３／ＳｉＯ２／カーボンブラック／Ｆｅ２Ｏ３、板状基板／Ｆｅ２Ｏ３／ＳｉＯ２／カーボンブラック／ＴｉＯ２、板状基板／Ｆｅ２Ｏ３／カーボンブラック／ＳｉＯ２／Ｆｅ２Ｏ３、板状基板／Ｆｅ２Ｏ３／カーボンブラック／ＳｉＯ２／ＴｉＯ２、板状基板／ＴｉＯ２／ＳｉＯ２／カーボンブラック／Ｃｒ２Ｏ３、板状基板／カーボンブラック／Ｆｅ２Ｏ３、板状基板／ＴｉＯ２／ＳｉＯ２／ＴｉＯ２／カーボンブラック／ＴｉＯ２、及び板状基板／ＴｉＯ２／ＳｉＯ２／カーボンブラック／ＴｉＯ２からなる群から選択される、エフェクト顔料の層構造を集合的に画定する。
【０１１３】
一実施形態では、板状基板が、ＢｉＯＣｌを含む。一実施形態では、カーボンブラックが、単一の層として存在し、または層構造のうちの１つ以上の隣接する層内に分散される。
【０１１４】
本開示の別の態様では、ペンキ、インクジェット、塗料、印刷インキ、プラスチック、化粧品、陶磁器用釉薬、またはガラスは、エフェクト顔料の組み合わせを含む。
【０１１５】
本開示の別の態様では、化粧品は、エフェクト顔料の組み合わせを含む。一実施形態では、化粧品は、スティック、軟膏、クリーム、乳液、懸濁液、分散液、粉末、または溶液の形態である。一実施形態では、化粧品は、口紅、マスカラ製剤、ブラッシャー、アイシャドウ、ファンデーション、アイライナー、パウダー、またはマニキュア液である。
【０１１６】
本開示の別の態様では、ネイルエナメルが、ネイルエナメルベースと、及びエフェクト顔料の組み合わせとを含む。一実施形態では、エフェクト顔料の組み合わせが、板状基板／ＴｉＯ２／ＳｉＯ２／ＴｉＯ２／カーボンブラック／ＴｉＯ２からなる層構造を備える。一実施形態では、エフェクト顔料の組み合わせが、板状基板／ＴｉＯ２／ＳｉＯ２／カーボンブラック／ＴｉＯ２からなる層構造を備える。
【０１１７】
本開示の別の態様では、エフェクト顔料の組み合わせを製造する方法が、板状基板の上にカーボンブラックを沈着させ、続いてカーボンブラックの上に外層を形成し、または板状基板の上にカーボンブラック及び外層を共沈させることを備え、外層が、カーボンブラックを少なくとも部分的に取り込む。一実施形態では、カーボンブラックの板状基板への沈着または共沈が、多価カチオンを沈着させ、または共沈させることをさらに備える。
【０１１８】
一実施形態では、カーボンブラックの沈着が、所与のｐＨでの多価カチオンによるカーボンブラックの水和酸化物または水酸化物の沈着物を沈着させることを備える。一実施形態では、本方法が、カーボンブラックを沈着させる前に中間層を沈着させることをさらに備える。
【０１１９】
一実施形態では、カーボンブラックの沈着または共沈が、湿性化学沈着または化学蒸着を介してカーボンブラックを沈着させることを備える。
【０１２０】
一実施形態では、本方法が、形成されたエフェクト顔料の組み合わせを乾燥させることをさらに備える。
【０１２１】
本明細書で議論された材料及び方法を記載する文脈における（特に下記の特許請求の範囲の文脈における）「ａ」、「ａｎ」、「ｔｈｅ」という用語及び同様の指示対象の使用は、本明細書で別段指摘され、または文脈上明確に否定されない限り、単一または複数の両方を包含するものと解釈されるべきである。本明細書での値の範囲の列挙は、本明細書で別段指摘されない限り、単に、範囲内に該当する各個々の値を個別に参照する簡単な方法として機能することを意図するものであり、各個々の値は、本明細書で個別に列挙されたものとして本明細書に組み込まれる。本明細書に記載された全ての方法は、本明細書で別段指摘され、または文脈上明確に否定されない限り、任意の適した順番で行われ得る。本明細書で提供された任意かつ全ての例または例示的な言葉（例えば、「など」）の使用は、単に、材料及び方法をより良く明らかにすることを意図するものであり、本明細書で別段主張されない限り、範囲の限定を行うものではない。本明細書中の言葉はいずれも、本開示の材料及び方法の実行に不可欠な、任意の主張されない要素を示すものとして解釈されるべきではない。
【０１２２】
本明細書の全体に渡る「一実施形態」、「一定の実施形態」、「１つ以上の実施形態」、または「実施形態」への言及は、実施形態と関連して記載された特定の特徴、構造、材料、または特性が、本開示の少なくとも一実施形態に含まれることを意味している。したがって、本明細書全体に渡る多様な場所での「１つ以上の実施形態では」、「一定の実施形態では」、「一実施形態では」、または「実施形態では」などの語句の登場は、必ずしも本開示の同じ実施形態を指しているとは限らない。さらに、特定の特徴、構造、材料、または特性は、１つ以上の実施形態において任意の適した手段で組み合わされる場合がある。
【０１２３】
本明細書で開示された実施形態は、特定の実施形態を参照して記載されているが、これらの実施形態は、本開示の原則及び用途を単に図示するものと理解されるべきである。本開示の精神及び範囲から逸脱することなく、本開示の方法及び装置に対して多様な変形及び変更を行う場合があることは、当業者に明らかであろう。したがって、本開示は、添付の特許請求の範囲及びそれらの等価物の範囲内にある、変形例及び変更例を含み、上に記載された実施形態は図示を目的として示されるものであり、限定する目的で示されるものではないことを意図している。
【図１Ａ】
0006779877.tif 000002
【図１Ｂ】
0006779877.tif 000003
【図１Ｃ】
0006779877.tif 000004
【図１Ｄ】
0006779877.tif 000005
【図２】
0006779877.tif 000006
【図３】
0006779877.tif 000007